Сплав на основе железа
IRON-BASED ALLOY

Изобретение относится к области металлургии, в частности к составам сплавов на основе железа, которые могут быть использованы в машиностроении.
2
Известен сплав на основе железа, содержащий, мас. %: углерод 0,6-1,2; кремний 12,0-16,0; никель 4,0-6,0; хром 0,8-2,2; кобальт 0,3-0,8; железо - остальное [1]. Ударная вязкость такого сплава составляет 0,2-0,33 кгм/см.
Задачей изобретения является повышение ударной вязкости сплава.
Технический результат достигается тем, что сплав на основе железа, содержащий углерод, кремний, никель, хром, кобальт, железо, дополнительно содержит медь, рений, ванадий и алюминий, при следующем соотношении компонентов, мас. %: углерод 0,2-0,4; кремний 0,2-0,4; никель 4,0-6,0; хром 0,2-0,4; кобальт 0,3-0,8; медь 0,6-0,8; рений 0,05-0,1; ванадий 1,0-1,5; алюминий 1,0-1,5; железо - остальное.
В таблице приведены составы сплава.
2
Ударная вязкость сплава составит 0,6-0,7 кгм/см.
Повышение ударной вязкости сплава на основе железа обусловлено комплексным влиянием компонентов, входящих в его состав. Хром, никель, кобальт, рений, ванадий упрочняют твердый раствор. Хром стабилизирует карбиды. Ванадий и алюминий повышают вязкость сплава. Алюминий, рений и медь препятствуют развитию трещин при ударе.
Сплав может быть выплавлен в электропечах. Отливки подвергают закалке с температуры 860°С в масле, отпуску при температуре 520°С в масле.
Источник информации
1. SU 1067079, С 22 С 38/52, 1984.